【手続補正書】
【提出日】平成24年5月11日(2012.5.11)
【手続補正１】
【補正対象書類名】明細書
【補正対象項目名】００９６
【補正方法】変更
【補正の内容】
【００９６】
図４では、サンプルは以下の通りであった：
Ａ  対照としてのポリエチレンテレフタレート（ＰＥＴ）フィルム
Ｅ  ｐＨ  ２における５ｎｍ／４５ｎｍ混合物（１０：９０）の５重量％水性分散物
Ｆ  ｐＨ  ２における５ｎｍ／４５ｎｍ混合物（１０：９０）の５重量％エタノール性分散物
Ｇ  ｐＨ  ２における５ｎｍ／９０ｎｍ混合物（１０：９０）の５重量％水性分散物
Ｈ  ｐＨ  ２における５ｎｍ／９０ｎｍ混合物（１０：９０）の５重量％エタノール性分散物
Ｉ  ｐＨ  １０における５ｎｍ／９０ｎｍ混合物（１０：９０）の５重量％エタノール性分散物
Ｊ  ｐＨ  ２における９０ｎｍの５重量％エタノール性分散物
Ｋ  ｐＨ  １０における９０ｎｍの５重量％エタノール性分散物
Ｌ  ｐＨ  ２における４５ｎｍの５重量％エタノール性分散物
図５では、サンプルは以下の通りであった：
Ａ  対照としてのポリエチレンテレフタレート（ＰＥＴ）フィルム
Ｍ  ｐＨ  ２における４ｎｍ／４５ｎｍ混合物（比？）の５重量％水性分散物、片側コーティング
Ｎ  ｐＨ  ２における４ｎｍの５重量％水性分散物、片側コーティング
Ｏ  ｐＨ  ２における４ｎｍ／４５ｎｍ混合物（比？）の５重量％水性分散物、両側コーティング
Ｐ  ｐＨ  ２における４ｎｍの５重量％水性分散物、両側コーティング
サンプルＭ及びＯ、又はＮ及びＰを比較することにより分かるように、基材の透過率は、基材フィルムの両側をコーティングすることにより著しく改善することができる。
本願発明に関連する発明の実施形態について以下に列挙する。
[実施形態１]
基材にコーティングを提供する方法であって、
ａ）４０ナノメートル以下の平均粒径を有するｐＨ５未満のシリカナノ粒子を有する水性分散物、及び
ｂ）＜３．５のｐＫａを有する酸を含むコーティング組成物を基材に接触させること、及び
前記組成物を乾燥させて、シリカナノ粒子コーティングを提供することを含む、
方法。
[実施形態２]
前記シリカナノ粒子の濃度が、コーティング組成物中０．１〜２０重量％である、実施形態１に記載の方法。
[実施形態３]
前記基材が、５０°超の静的水接触角を有する疎水性基材である、実施形態１に記載の方法。
[実施形態４]
シリカナノ粒子の水性分散物が、４０ナノメートル超の平均粒径を有するシリカナノ粒子を更に含む、実施形態１に記載の方法。
[実施形態５]
前記酸が、シュウ酸、クエン酸、Ｈ３ＰＯ４、ＨＣｌ、ＨＢｒ、ＨＩ、ＨＢｒＯ３、ＨＮＯ３、ＨＣｌＯ４、Ｈ２ＳＯ４、ＣＨ３ＳＯ３Ｈ、ＣＦ３ＳＯ３Ｈ、ＣＦ３ＣＯ２Ｈ、及びＣＨ３ＳＯ２ＯＨから選択される、実施形態１に記載の方法。
[実施形態６]
実施形態１に記載の方法から調製される親水性物品。
[実施形態７]
前記シリカナノ粒子が２０ナノメートル以下の平均粒径を有する、実施形態１に記載の方法。
[実施形態８]
前記シリカナノ粒子が１０ナノメートル以下の平均粒径を有する、実施形態１に記載の方法。
[実施形態９]
前記コーティング組成物が、テトラアルコキシシランを更に含む、実施形態１に記載の方法。
[実施形態１０]
前記コーティング組成物が、
ａ）０．５〜９９重量％の水と、
ｂ）０．１〜２０重量％の、４０ｎｍ以下の平均粒径を有するシリカナノ粒子と、
ｃ）０〜２０重量％の、５０ｎｍ以上の平均粒径を有するシリカナノ粒子であって、ｂ）及びｃ）の合計が０．１〜２０重量％であるシリカナノ粒子と、
ｄ）ｐＨを５未満に低下させるのに十分な量の＜３．５のｐＫａを有する酸と、
ｅ）シリカナノ粒子の量に対して、０〜２０重量％のテトラアルコキシシランと、
を含む、実施形態１に記載の方法。
[実施形態１１]
前記基材が、コーティング後５０°未満の静的水接触角を有する、実施形態１に記載の方法。
[実施形態１２]
前記コーティング組成物のｐＨが３未満である、実施形態１に記載の方法。
[実施形態１３]
コーティング組成物のｐＨを５未満に調整するのに十分な酸を添加する工程と、次いでｐＨを５〜６の範囲に調整するのに十分な塩基を添加する工程と、を含む、実施形態１に記載の方法。
[実施形態１４]
基材と、その上に４０ナノメートル以下の平均粒径を有するシリカナノ粒子の粒塊のコーティングと、を含む、コーティングされた物品であって、前記粒塊が、シリカナノ粒子の三次元多孔質ネットワークを含み、前記シリカナノ粒子が隣接するシリカナノ粒子に結合している、物品。
[実施形態１５]
５０°未満の水接触角を有する、実施形態１４に記載のコーティングされた物品。
[実施形態１６]
前記コーティングが約５００及び２５００Åの厚さである、実施形態１４に記載のコーティングされた物品。
[実施形態１７]
前記基材が透明である、実施形態１４に記載のコーティングされた物品。
[実施形態１８]
４００〜７００ｎｍの波長範囲における垂直入射光線の透過率が、コーティングされていない基材に対して増加する、実施形態１７に記載のコーティングされた物品。
[実施形態１９]
前記平均透過率が、少なくとも２パーセント増加する、実施形態１８に記載のコーティングされた物品。
[実施形態２０]
前記コーティングが、約１．２〜１．４の屈折率を有する、実施形態１４に記載のコーティングされた物品。
[実施形態２１]
前記コーティングが、
ａ）６０〜９５重量％の粒塊シリカナノ粒子と、
ｂ）約０．１〜２０重量％のテトラアルコキシシランと、
ｃ）所望により約０〜５重量％の界面活性剤と、
ｄ）０〜約５重量％の湿潤剤と、
を含む、実施形態１４に記載のコーティングされた物品。
[実施形態２２]
コーティング組成物であって、
ａ）０．５〜９９重量％の水と、
ｂ）０．１〜２０重量％の、４０ｎｍ以下の平均粒径を有するシリカナノ粒子と、
ｃ）０〜２０重量％の、５０ｎｍ超の平均粒径を有するシリカナノ粒子であって、ｂ）及びｃ）の合計が０．１〜２０重量％であるシリカナノ粒子と、
ｄ）ｐＨを５未満に低下させるのに十分な量の＜３．５のｐＫａを有する酸と、
ｅ）シリカナノ粒子の量に対して、０〜２０重量％のテトラアルコキシシランと、
を含む、組成物。
【手続補正２】
【補正対象書類名】特許請求の範囲
【補正対象項目名】全文
【補正方法】変更
【補正の内容】
【特許請求の範囲】
【請求項１】
基材にコーティングを提供する方法であって、
ａ）０．５〜９９重量％の水と、
ｂ）０．１〜２０重量％の、４０ｎｍ以下の平均粒径を有するシリカナノ粒子と、
ｃ）０〜２０重量％の、５０ｎｍ以上の平均粒径を有するシリカナノ粒子であって、ｂ）及びｃ）の合計が０．１〜２０重量％であるシリカナノ粒子と、
ｄ）ｐＨを５未満に低下させるのに十分な量の＜３．５のｐＫａを有する酸と、
ｅ）シリカナノ粒子の量に対して、０〜２０重量％のテトラアルコキシシランと、を含み
ここで、前記シリカナノ粒子の濃度が、コーティング組成物中０．１〜２０重量％である、
コーティング組成物を基材に接触させること、及び
前記組成物を乾燥させて、シリカナノ粒子コーティングを提供することを含む、
方法。
【請求項２】
前記コーティング組成物が、シリカナノ粒子の量に対して、０．１〜２０重量％のテトラアルコキシシランを含む、請求項１に記載の方法。
【請求項３】
前記基材が、コーティング後５０°未満の静的水接触角を有する、請求項１に記載の方法。
【請求項４】
基材と、その上に４０ナノメートル以下の平均粒径を有するシリカナノ粒子の粒塊のコーティングと、を含む、コーティングされた物品であって、前記粒塊が、シリカナノ粒子の三次元多孔質ネットワークを含み、前記シリカナノ粒子が隣接するシリカナノ粒子に結合している、物品。
【請求項５】
前記コーティングが約５００及び２５００Åの厚さである、請求項４に記載のコーティングされた物品。
【請求項６】
前記基材が透明であり、また、
４００〜７００ｎｍの波長範囲における垂直入射光線の透過率が、コーティングされていない基材に対して増加する、請求項４に記載のコーティングされた物品。
【請求項７】
前記コーティングが、
ａ）６０〜９５重量％の粒塊シリカナノ粒子と、
ｂ）約０．１〜２０重量％のテトラアルコキシシランと、
ｃ）所望により約０〜５重量％の界面活性剤と、
ｄ）０〜約５重量％の湿潤剤と、
を含む、請求項４に記載のコーティングされた物品。
【請求項８】
コーティング組成物であって、
ａ）０．５〜９９重量％の水と、
ｂ）０．１〜２０重量％の、４０ｎｍ以下の平均粒径を有するシリカナノ粒子と、
ｃ）０〜２０重量％の、５０ｎｍ超の平均粒径を有するシリカナノ粒子であって、ｂ）及びｃ）の合計が０．１〜２０重量％であるシリカナノ粒子と、
ｄ）ｐＨを５未満に低下させるのに十分な量の＜３．５のｐＫａを有する酸と、
ｅ）シリカナノ粒子の量に対して、０〜２０重量％のテトラアルコキシシランと、
を含む、組成物。